(57)【要約】【課題】軽量でかつ美観を損なうことなく、比較的低温の加熱によって、樹脂成形品の劣化または溶融を防止できながら、樹脂成形品を簡易に補強することのできる、樹脂成形品用補強シート、樹脂成形品の補強構造および補強方法を提供すること。【解決手段】拘束層３と、拘束層３に積層され、共役ジエン類を含む単量体の重合体および粘着付与剤を含む熱接着型の粘着剤組成物から形成される補強層２とを備え、補強層２を厚み２．０ｍｍのポリプロピレン板に貼着し、８０℃で１０分加熱後の１ｍｍ変位の曲げ強度が３Ｎ以上、かつ、最大曲げ強度が３０Ｎ以上である樹脂成形品用補強シート１を、樹脂成形品４に貼着して、８０〜１００℃で加熱する。これにより、補強層２によって、拘束層３と樹脂成形品４とを強固に密着させることができるとともに、樹脂成形品用補強シート１によって樹脂成形品４を確実に補強することができる。【選択図】図１
2010094975.tif 000002
【特許請求の範囲】
【請求項１】
拘束層と、前記拘束層に積層される補強層とを備える樹脂成形品用補強シートであって、
前記樹脂成形品用補強シートを厚み２．０ｍｍのポリプロピレン板に貼着し、８０℃で１０分加熱後の１ｍｍ変位の曲げ強度が３Ｎ以上、かつ、最大曲げ強度が３０Ｎ以上であることを特徴とする、樹脂成形品用補強シート。
【請求項２】
前記補強層は、２５℃における貯蔵弾性率が５００ｋＰａ以上、かつ、８０℃における貯蔵弾性率が４００ｋＰａ以下であることを特徴とする、請求項１に記載の樹脂成形品用補強シート。
【請求項３】
ＪＩＳ  Ｚ０２３７の９０度ピール試験により剥離速度３００ｍｍ／分で測定されるポリプロピレン板に対する常温時粘着力が、０．３Ｎ／２５ｍｍ以上であることを特徴とする、請求項１または２に記載の樹脂成形品用補強シート。
【請求項４】
前記補強層が、熱接着型の粘着剤組成物から形成されていることを特徴とする、請求項１〜３のいずれかに記載の樹脂成形品用補強シート。
【請求項５】
粘着剤組成物が、共役ジエン類を含む単量体の重合体を含有していることを特徴とする、請求項４に記載の樹脂成形品用補強シート。
【請求項６】
粘着剤組成物が、さらに、粘着付与剤を含有していることを特徴とする、請求項５に記載の樹脂成形品用補強シート。
【請求項７】
粘着付与剤の配合割合が、前記重合体１００重量部に対して、４０〜２００重量部であることを特徴とする、請求項６に記載の樹脂成形品用補強シート。
【請求項８】
請求項１〜７のいずれかに記載の樹脂成形品用補強シートを樹脂成形品に貼着し、次いで、８０℃以上に加熱して、前記樹脂成形品用補強シートを前記樹脂成形品に密着させることにより、前記樹脂成形品が補強されていることを特徴とする、樹脂成形品の補強構造。
【請求項９】
前記樹脂成形品用補強シートを、予め、８０℃以上に加熱し、次いで、前記樹脂成形品用補強シートを前記樹脂成形品に貼着することを特徴とする、請求項８に記載の樹脂成形品の補強構造。
【請求項１０】
請求項１〜７のいずれかに記載の樹脂成形品用補強シートを樹脂成形品に貼着する工程、および、
前記樹脂成形品用補強シートおよび／または前記樹脂成形品を８０℃以上に加熱して、前記樹脂成形品用補強シートを前記樹脂成形品に密着させることにより、前記樹脂成形品を補強する工程
を備えていることを特徴とする、樹脂成形品の補強方法。
【請求項１１】
前記樹脂成形品用補強シートを前記樹脂成形品に貼着する工程では、前記樹脂成形品用補強シートを、予め、８０℃以上に加熱し、次いで、前記樹脂成形品用補強シートを前記樹脂成形品に貼着することを特徴とする、請求項１０に記載の樹脂成形品の補強方法。
【発明の詳細な説明】
【技術分野】
【０００１】
本発明は、樹脂成形品用補強シート、樹脂成形品の補強構造および補強方法、詳しくは、樹脂成形品用補強シート、それを用いた樹脂成形品の補強構造および樹脂成形品の補強方法に関する。
【背景技術】
【０００２】
従来より、各種産業製品に用いられる樹脂板や鋼板は、その製品の重量を軽減するために、薄板状に加工されている。
そのため、薄板状の樹脂板の補強を図るべく、例えば、樹脂板の内側にリブを設けることが知られている。
また、薄板状の鋼板の補強を図るべく、例えば、鋼板の内側に鋼板補強シートを設けることが知られている。
【０００３】
例えば、拘束層と、発泡性組成物からなる補強層とを備える鋼板補強シートを、自動車の車体鋼板に貼着した後、電着塗装時の高温の熱（例えば、１６０〜２００℃）を利用して、補強層を発泡および硬化させることにより、自動車の車体鋼板を補強することが提案されている（例えば、特許文献１参照）。
【先行技術文献】
【特許文献】
【０００４】
【特許文献１】特開２００５−４１２１０号公報
【発明の概要】
【発明が解決しようとする課題】
【０００５】
しかし、リブは、通常、樹脂板と一体的に成形されており、その成形時に、リブで補強された部分の樹脂板の表面にヒケを生じ、そのため、樹脂板の外観が損なわれるという不具合がある。
また、特許文献１に記載される鋼板補強シートを用いて補強する場合には、鋼板補強シートの補強層を１６０〜２００℃に加熱して硬化させる必要がある。そのため、そのような鋼板補強シートを樹脂板に貼着して、１６０〜２００℃に加熱すると、樹脂板が劣化したり、溶融してしまうという不具合がある。
【０００６】
本発明の目的は、軽量でかつ美観を損なうことなく、比較的低温の加熱によって、樹脂成形品の劣化または溶融を防止できながら、樹脂成形品を簡易に補強することのできる、樹脂成形品用補強シート、樹脂成形品の補強構造および補強方法を提供することにある。
【課題を解決するための手段】
【０００７】
上記目的を達成するために、本発明の樹脂成形品用補強シートは、拘束層と、前記拘束層に積層される補強層とを備える樹脂成形品用補強シートであって、前記樹脂成形品用補強シートを厚み２．０ｍｍのポリプロピレン板に貼着し、８０℃で１０分加熱後の１ｍｍ変位の曲げ強度が３Ｎ以上、かつ、最大曲げ強度が３０Ｎ以上であることを特徴としている。
【０００８】
また、本発明の樹脂成形品用補強シートでは、前記補強層は、２５℃における貯蔵弾性率が５００ｋＰａ以上、かつ、８０℃における貯蔵弾性率が４００ｋＰａ以下であることが好適である。
また、本発明の樹脂成形品用補強シートは、ＪＩＳ  Ｚ０２３７の９０度ピール試験により測定されるポリプロピレン板に対する常温時粘着力が、０．３Ｎ／２５ｍｍ以上であることが好適である。
【０００９】
また、本発明の樹脂成形品用補強シートでは、前記補強層が、熱接着型の粘着剤組成物から形成されていることが好適である。
また、本発明の樹脂成形品用補強シートでは、粘着剤組成物が、共役ジエン類を含む単量体の重合体を含有していることが好適である。
また、本発明の樹脂成形品用補強シートでは、粘着剤組成物が、さらに、粘着付与剤を含有していることが好適である。
【００１０】
また、本発明の樹脂成形品用補強シートでは、粘着付与剤の配合割合が、前記重合体１００重量部に対して、４０〜２００重量部であることが好適である。
また、本発明の樹脂成形品の補強構造は、上記した樹脂成形品用補強シートを樹脂成形品に貼着し、次いで、８０℃以上に加熱して、前記樹脂成形品用補強シートを前記樹脂成形品に密着させることにより、前記樹脂成形品が補強されていることを特徴としている。
【００１１】
また、本発明の樹脂成形品の補強構造では、前記樹脂成形品用補強シートを、予め、８０℃以上に加熱し、次いで、前記樹脂成形品用補強シートを前記樹脂成形品に貼着することが好適である。
また、本発明の樹脂成形品の補強方法は、上記した樹脂成形品用補強シートを樹脂成形品に貼着する工程、および、前記樹脂成形品用補強シートおよび／または前記樹脂成形品を８０℃以上に加熱して、前記樹脂成形品用補強シートを前記樹脂成形品に密着させることにより、前記樹脂成形品を補強する工程を備えていることを特徴としている。
【００１２】
また、本発明の樹脂成形品の補強方法において、前記樹脂成形品用補強シートを前記樹脂成形品に貼着する工程では、前記樹脂成形品用補強シートを、予め、８０℃以上に加熱し、次いで、前記樹脂成形品用補強シートを前記樹脂成形品に貼着することが好適である。
【発明の効果】
【００１３】
本発明の樹脂成形品用補強シートを用いる、本発明の樹脂成形品の補強構造および補強方法によれば、樹脂成形品用補強シートの補強層を樹脂成形品に貼着して、樹脂成形品および／または樹脂成形品用補強シートを、比較的低い温度で加熱することにより、補強層によって、拘束層と樹脂成形品とを強固に密着させることができるとともに、樹脂成形品用補強シートの剛性を向上させることができる。そのため、かかる樹脂成形品用補強シートによって樹脂成形品を確実に補強することができる。
【００１４】
とりわけ、樹脂成形品における補強したい部分のみに、樹脂成形品用補強シートを貼着して、加熱することにより、その部分のみを簡単に補強することができる。
また、拘束層および補強層を備える、簡易な構成により、薄型化および軽量化を図りながら、樹脂成形品を補強することができる。
【図面の簡単な説明】
【００１５】
【図１】本発明の樹脂成形品用補強シートを、樹脂成形品に貼着して、加熱することにより補強する、本発明の樹脂成形品の補強方法の一実施形態を示す説明図であって、（ａ）は、樹脂成形品用補強シートを用意して、離型フィルムを剥がす工程、（ｂ）は、樹脂成形品用補強シートを樹脂成形品に貼着して、加熱する工程を示す。
【発明を実施するための形態】
【００１６】
本発明の樹脂成形品用補強シートは、拘束層と、拘束層に積層される補強層とを備えている。
拘束層は、貼着および加熱後の補強層に靱性を付与するために設けられ、シート状をなし、また、軽量および薄膜で、補強層と密着一体化できる材料から形成されることが好ましく、具体的には、ガラスクロス、樹脂含浸ガラスクロス、合成樹脂不織布、金属箔、カーボンファイバー、ポリエステルフィルムなどが挙げられる。
【００１７】
ガラスクロスは、ガラス繊維を布にしたものであって、公知のガラスクロスが挙げられる。
樹脂含浸ガラスクロスは、上記したガラスクロスに、熱硬化性樹脂や熱可塑性樹脂などの合成樹脂が含浸処理されているものであって、公知のものが挙げられる。なお、熱硬化性樹脂としては、例えば、エポキシ樹脂、ウレタン樹脂、メラミン樹脂、フェノール樹脂などが挙げられる。また、熱可塑性樹脂としては、例えば、酢酸ビニル樹脂、エチレン−酢酸ビニル共重合体（ＥＶＡ）、塩化ビニル樹脂、ＥＶＡ−塩化ビニル樹脂共重合体などが挙げられる。また、上記した熱硬化性樹脂および熱可塑性樹脂は、それぞれ、単独使用または併用することができる。
【００１８】
金属箔としては、例えば、アルミニウム箔やスチール箔などの公知の金属箔が挙げられる。
カーボンファイバーは、炭素を主成分とする繊維を布にしたものであって、公知のものが挙げられる。
ポリエステルフィルムとしては、例えば、ポリエチレンテレフタレート（ＰＥＴ）フィルム、ポリエチレンナフタレート（ＰＥＮ）フィルム、ポリブチレンテレフタレート（ＰＢＴ）フィルムなどが挙げられる。好ましくは、ＰＥＴフィルムが挙げられる。
【００１９】
これら拘束層のうち、密着性、強度およびコストを考慮すると、好ましくは、ガラスクロス、樹脂含浸ガラスクロス、ポリエステルフィルムが挙げられる。
また、拘束層の厚みは、例えば、０．０５〜２．０ｍｍ、好ましくは、０．１〜１．０ｍｍである。
補強層は、粘着剤組成物をシート状に成形することにより、形成されている。
【００２０】
粘着剤組成物は、熱接着型であって、詳しくは、例えば、８０℃以上の加熱によって、接着性（粘着性）を発現する。
粘着剤組成物は、主成分として、例えば、共役ジエン類を含む単量体の重合体を含有している。
共役ジエン類としては、例えば、１，３−ブタジエン、イソプレン（２−メチル−１，３−ブタジエン）、クロロプレン（２−クロロ−１，３−ブタジエン）などが挙げられる。
【００２１】
また、単量体には、共役ジエン類を必須成分として、共役ジエン類と共重合可能な共重合性単量体を任意成分として含めることができる。
共重合性単量体としては、例えば、１，２−ブタジエンなどの非共役ジエン類、例えば、エチレン、プロピレン、イソブチレン（２−メチルプロペン）などのオレフィン類、例えば、スチレンなどの芳香族ビニル単量体、例えば、（メタ）アクリロニトリルなどのシアノ基含有ビニル単量体などが挙げられる。
【００２２】
これら共重合性単量体は、単独または２種以上併用することができる。
そして、上記した単量体の重合体としては、例えば、ポリブタジエン、ポリイソプレン、クロロプレン重合体（ＣＲ）など、上記した必須成分のみからなる単量体の単独重合体や、例えば、アクリロニトリル−ブタジエン（ランダム）共重合体、スチレン−ブタジエン−スチレン（ブロック）共重合体（ＳＢＳ）、スチレン−ブタジエン（ランダム）共重合体、スチレン−イソプレン−スチレン（ブロック）共重合体（ＳＩＳ）、イソブチレン−イソプレン（ランダム）共重合体、スチレン−エチレン−スチレン（ブロック）共重合体（ＳＥＳ）、スチレン−エチレン−ブチレン−スチレン（ブロック）共重合体（ＳＥＢＳ）など、上記した必須成分および任意成分からなる単量体の共重合体などが挙げられる。
【００２３】
なお、重合体が上記した共重合体である場合には、共重合における共重合性単量体の配合割合が、共役ジエン類１００重量部に対して、例えば、１０〜１００重量部である。
また、重合体は、重量平均分子量（ＧＰＣによるポリスチレン換算値）が、例えば、２００００以上、好ましくは、２５０００〜１０００００である。
また、重合体は、そのムーニー粘度が、例えば、２０〜８０（ＭＬ１＋４、ａｔ１００℃）、好ましくは、３０〜７０（ＭＬ１＋４、ａｔ１００℃）である。
【００２４】
また、重合体の２５重量％トルエン溶液粘度（２５℃）は、例えば、１００〜１０００００ｍＰａ・ｓ、好ましくは、５００〜１００００ｍＰａ・ｓである。
また、重合体のメルトフローレート（ＭＦＲ）は、温度１９０℃、重量２．１６ｋｇで、例えば、１０ｇ／１０分以下であり、また、温度２００℃、重量５ｋｇで、例えば、２０ｇ／１０分以下である。
【００２５】
これら重合体は、単独使用または２種以上併用することができる。
これら重合体のうち、好ましくは、ＣＲ、ＳＢＳが挙げられ、さらに好ましくは、ＳＢＳが挙げられる。
また、粘着剤組成物には、好ましくは、さらに、粘着付与剤を含有させる。
粘着付与剤は、補強層と、樹脂成形品および拘束層との密着性を向上させたり、あるいは、樹脂成形品の補強時の補強性を向上させるために、粘着剤組成物に含有される。
【００２６】
粘着付与剤としては、例えば、ロジン系樹脂、テルペン系樹脂、クマロンインデン系樹脂、石油系樹脂（例えば、脂環族系石油樹脂、脂肪族／芳香族共重合系石油樹脂、芳香族系石油樹脂など）、フェノール系樹脂（例えば、テルペン変性フェノール樹脂など）などが挙げられる。
粘着付与剤の軟化点は、例えば、５０〜１５０℃、好ましくは、５０〜１３０℃である。
【００２７】
粘着付与剤は、単独使用または２種以上併用することができる。
これら粘着付与剤のうち、好ましくは、石油系樹脂、フェノール系樹脂が挙げられる。
粘着付与剤の配合割合は、重合体１００重量部に対して、例えば、４０〜２００重量部、好ましくは、５０〜１７０重量部である。
粘着付与剤の配合割合が上記した範囲に満たないと、補強層と、樹脂成形品および拘束層との密着性を十分に向上させたり、あるいは、樹脂成形品の補強時の補強性を十分に向上させることができない場合がある。また、粘着付与剤の配合割合が上記した範囲を超えると、補強層が脆くなる場合がある。
【００２８】
また、粘着剤組成物には、上記した成分の他に、充填剤、老化防止剤、軟化剤（例えば、ナフテン系オイル、パラフィン系オイルなど）、揺変剤（例えば、モンモリロナイトなど）、滑剤（例えば、ステアリン酸など）、顔料、スコーチ防止剤、安定剤、酸化防止剤、紫外線吸収剤、着色剤、防カビ剤、難燃剤などの添加剤を適宜の割合で添加することもできる。
【００２９】
充填剤としては、例えば、酸化マグネシウム、炭酸カルシウム（例えば、重質炭酸カルシウム、軽質炭酸カルシウム、白艶華など）、タルク、マイカ、クレー、雲母粉、ベントナイト（例えば、有機ベントナイトなど）、シリカ、アルミナ、水酸化アルミニウム、アルミニウムシリケート、酸化チタン、カーボンブラック（例えば、絶縁性カーボンブラック、アセチレンブラックなど）、アルミニウム粉、ガラスバルーンなどが挙げられる。充填剤は、単独使用または２種以上併用することができる。とりわけ、ガラスバルーンのような、比重の小さい中空の充填剤を使用することにより、発泡剤を使用することなく補強層の軽量化を図ることができる。
【００３０】
老化防止剤としては、例えば、アミン−ケトン系、芳香族第二級アミン系、フェノール系、ベンズイミダゾール系（例えば、２−メルカプトベンズイミダゾールなど）、チオウレア系、亜リン酸系などが挙げられる。老化防止剤は、単独使用または２種以上併用することができる。
添加剤の添加割合は、重合体１００重量部に対して、とりわけ、充填剤で、例えば、１〜２００重量部、老化防止剤で、例えば、０．１〜５重量部である。
【００３１】
そして、粘着剤組成物は、上記した各成分を上記した配合割合において配合することにより調製することができ、さらに、補強層を形成し、これを拘束層に積層するには、上記した各成分を、上記した配合割合において、公知の溶媒（例えば、トルエンなど）または水中に、溶解または分散させて、溶液または分散液を調製した後、得られた溶液または分散液を、拘束層の表面に塗布した後、乾燥する方法（直接形成法）が挙げられる。
【００３２】
あるいは、得られた溶液または分散液を、後述する離型フィルムの表面に塗布した後、乾燥することにより、補強層を形成し、その後、補強層を拘束層の表面に転写する方法（転写法）が挙げられる。
また、粘着剤組成物を調製して、補強層を形成し、これを拘束層に積層するには、上記した各成分（上記した溶媒および水を除く。）を、例えば、ミキシングロール、加圧式ニーダ、押出機などによって直接混練して混練物を調製した後、例えば、カレンダー成形、押出成形あるいはプレス成形などによって、混練物をシート状に成形して補強層を形成し、これを拘束層の表面に積層する方法（直接形成法）も挙げられる。あるいは、形成された補強層を離型フィルムの表面に積層し、その後、補強層を拘束層の表面に転写する方法（転写法）が挙げられる。
【００３３】
このようにして形成される補強層の厚みは、例えば、０．０２〜３．０ｍｍ、好ましくは、０．０３〜１．３ｍｍである。また、補強層の厚みを、例えば、０．２〜１．０ｍｍ、好ましくは、０．５〜０．９ｍｍに設定することもできる。
また、本発明において、上記のように形成された補強層は、２５℃における貯蔵弾性率（Ｇ’）が、例えば、５００ｋＰａ以上、好ましくは、１５００ｋＰａ以上であり、通常、２０００００ｋＰａ以下、好ましくは、２００００ｋＰａ以下である。
【００３４】
２５℃における貯蔵弾性率が上記した範囲に満たない場合には、補強性を十分に向上させることができない場合がある。
また、補強層は、８０℃において測定される貯蔵弾性率（Ｇ’）が、例えば、４００ｋＰａ以下、好ましくは、３５０ｋＰａ以下であり、通常、１００ｋＰａ以上である。
８０℃における貯蔵弾性率が上記した範囲にない場合には、樹脂成形品と補強層とを強固に密着できない場合がある。
【００３５】
２５℃および８０℃における貯蔵弾性率（Ｇ’）は、実施例にて詳述するが、動的粘弾性測定装置（測定条件：初期ひずみ０．１％、昇温速度５℃／分、周波数１Ｈｚ）により測定される。
このようにして得られる樹脂成形品用補強シートの厚みは、例えば、０．２５〜５．０ｍｍ、好ましくは、０．４〜２．３ｍｍである。また、樹脂成形品用補強シートの厚みを、例えば、０．３〜３ｍｍ、好ましくは、０．３〜１．３ｍｍに設定することもできる。
【００３６】
樹脂成形品用補強シートの厚みが上記した範囲を超える場合には、樹脂成形品用補強シートの軽量化を図ることが困難となる場合があり、また、製造コストが増大する場合がある。樹脂成形品用補強シートの厚みが上記した範囲に満たない場合には、補強性を十分に向上させることができない場合がある。
なお、得られた樹脂成形品用補強シートには、必要により、補強層の表面（拘束層が貼積層されている裏面に対して反対側の表面）に、実際に使用するまでの間、離型フィルム（セパレータ）を貼着しておくこともできる。
【００３７】
離型フィルムとしては、ポリエチレンフィルム、ポリプロピレンフィルム、ＰＥＴフィルムなどの合成樹脂フィルムなど、公知の離型フィルムが挙げられる。
このようにして形成される樹脂成形品用補強シート（の補強層）を厚み２．０ｍｍのポリプロピレン板に貼着し、８０℃で１０分加熱後の１ｍｍ変位の曲げ強度が、３Ｎ以上、好ましくは、３．５Ｎ以上、さらに好ましくは、４Ｎ以上、通常、２０Ｎ以下、好ましくは、１０Ｎ以下であり、最大曲げ強度が、３０Ｎ以上、好ましくは、３５Ｎ以上、さらに好ましくは、４０Ｎ以上、通常、２００Ｎ以下、好ましくは、８０Ｎ以下である。
【００３８】
なお、上記した１ｍｍ変位の曲げ強度および最大曲げ強度は、樹脂成形品用補強シートにより補強された厚み２．０ｍｍのポリプロピレン板を、長さ１５０ｍｍ×幅２５ｍｍの大きさに外形加工して試験片を得た後、その試験片を、万能試験機により、支点間距離を１００ｍｍとし、試験片の中央（長さ方向および幅方向中央）を、直径１０ｍｍの圧子で５０ｍｍ／分の速度でポリプロピレン板側から押圧する三点曲げ試験により、測定される。
【００３９】
また、樹脂成形品用補強シートのポリプロピレン板に対する貼着では、補強層とポリプロピレン板とを接触させる。
１ｍｍ変位の曲げ強度は、押圧開始から圧子が１ｍｍ変位した時における曲げ強度（強さ）であり、最大曲げ強度は、押圧開始時と試験片破断時との間における最大曲げ強度（強さ）である。
【００４０】
１ｍｍ変位時の曲げ強度および最大曲げ強度が上記した範囲内であれば、樹脂成形品を十分に補強することができる。
また、樹脂成形品用補強シートは、９０度ピール試験により剥離速度３００ｍｍ／分で測定されるポリプロピレン板に対する常温（２５℃）時粘着力が、例えば、０．３Ｎ／２５ｍｍ以上、好ましくは、１．０Ｎ／２５ｍｍ以上、通常、４０Ｎ／２５ｍｍ以下、好ましくは、２０Ｎ／２５ｍｍ以下である。
【００４１】
樹脂成形品用補強シートの常温時粘着力が上記した範囲内であれば、補強層がわずかな粘着性（微タック性）を示すことにより、加熱前の常温時において、樹脂成形品用補強シートを樹脂成形品に確実に貼着することができる。
また、樹脂成形品用補強シートは、９０度ピール試験により剥離速度３００ｍｍ／分で測定されるポリプロピレン板に対する８０℃で１０分加熱後の加熱後粘着力が、例えば、０．５Ｎ／２５ｍｍ以上、好ましくは、０．８Ｎ／２５ｍｍ以上、通常、２００Ｎ／２５ｍｍ以下、好ましくは、２０Ｎ／２５ｍｍ以下である。
【００４２】
なお、常温時粘着力および加熱後粘着力の９０°ピール試験は、ＪＩＳ  Ｚ０２３７の「粘着テープ・粘着シート試験方法」の記載に準拠して測定される。
また、樹脂成形品用補強シートの常温時粘着力および加熱後粘着力は、補強層の常温時粘着力および加熱後粘着力と実質的に同一である。
そして、本発明の樹脂成形品用補強シートは、樹脂成形品の補強に用いられる。
【００４３】
樹脂成形品としては、補強が必要な樹脂成形品であれば、特に限定されず、例えば、各種産業製品に用いられる樹脂成形品が挙げられる。樹脂成形品を形成する樹脂としては、例えば、オレフィン系樹脂などの低極性樹脂などが挙げられる。
オレフィン系樹脂としては、例えば、ポリプロピレン、ポリエチレンなどが挙げられ、好ましくは、ポリプロピレンが挙げられる。
【００４４】
このような樹脂成形品としては、具体的には、自動車のバンパ、インストルメントパネルなどが挙げられる。
図１は、本発明の樹脂成形品用補強シートを、樹脂成形品に貼着して、加熱することにより補強する、本発明の樹脂成形品の補強方法の一実施形態を示す説明図であって、（ａ）は、樹脂成形品用補強シートを用意して、離型フィルムを剥がす工程、（ｂ）は、樹脂成形品用補強シートを樹脂成形品に貼着して、加熱する工程を示す。
【００４５】
次に、図１を参照して、本発明の樹脂成形品用補強シートを、樹脂成形品に貼着して、加熱することにより補強する、本発明の樹脂成形品の補強構造および補強方法の一実施形態について説明する。
樹脂成形品用補強シート１は、図１（ａ）に示すように、拘束層３に補強層２が積層され、補強層２の表面（拘束層３が積層されている裏面に対して反対側の表面）に必要により離型フィルム６が貼着されている。
【００４６】
また、樹脂成形品４は、図１（ｂ）に示すように、上記した各種産業製品に用いられるものであって、例えば、板状に形成されており、より具体的には、外観に現れる外面７と、内部に向き、外観に現れない内面８とを備えるように形成されている。
そして、樹脂成形品用補強シート１を樹脂成形品４に貼着するには、図１（ａ）の仮想線で示すように、まず、補強層２の表面から離型フィルム６を剥がして、次いで、図１（ｂ）に示すように、その補強層２の表面を、樹脂成形品４の内面８に接触させ、必要により、圧着する。樹脂成形品用補強シート１の圧着では、例えば、０．１５〜１０ＭＰａ程度の圧力で、加圧する。
【００４７】
さらに、必要により、加圧とともに加熱（熱圧着）することもできる。つまり、樹脂成形品用補強シート１を予め加熱し、次いで、加熱した樹脂成形品用補強シート１を樹脂成形品４に貼着する。
熱圧着の条件は、温度が、例えば、８０℃以上、好ましくは、９０℃以上、さらに好ましくは、１００℃以上、通常、樹脂成形品４の耐熱温度以下であり、具体的には、例えば、１３０℃以下、好ましくは、３０〜１２０℃、さらに好ましくは、８０〜１１０℃である。
【００４８】
その後、樹脂成形品用補強シート１が貼着された樹脂成形品４を加熱する。
加熱温度は、８０℃以上、好ましくは、９０℃以上、さらに好ましくは、１００℃以上、通常、樹脂成形品４の耐熱温度以下であり、具体的には、例えば、１３０℃以下、好ましくは、３０〜１２０℃、さらに好ましくは、８０〜１１０℃である。また、加熱時間は、例えば、０．５〜２０分間、好ましくは、１〜１０分間である。
【００４９】
加熱温度および加熱時間が上記した範囲に満たないと、樹脂成形品４と拘束層３とを十分に密着させることができず、あるいは、樹脂成形品４の補強時の補強性を十分に向上させることができない場合がある。加熱温度および加熱時間が上記した範囲を超えると、樹脂成形品４が劣化したり、溶融してしまう場合がある。
上記した樹脂成形品４の加熱は、樹脂成形品用補強シート１が貼着された樹脂成形品４を、樹脂成形品４の製造の乾燥工程における乾燥炉に投入することにより、実施する。
【００５０】
あるいは、樹脂成形品４の製造において、乾燥工程がない場合には、上記した乾燥炉への投入に代えて、ヒートガンなどの部分的な加熱装置を用いて、樹脂成形品用補強シート１のみを加熱する。
あるいは、上記した加熱装置を用いて、樹脂成形品４のみ、さらには、樹脂成形品用補強シート１と樹脂成形品４との両方を加熱することもできる。なお、樹脂成形品４のみを加熱する場合には、加熱装置の熱が樹脂成形品４を介して樹脂成形品用補強シート１に伝導（熱伝導）する。
【００５１】
そして、樹脂成形品用補強シート１を樹脂成形品４に貼着して、樹脂成形品用補強シート１および／または樹脂成形品４を加熱することにより、樹脂成形品用補強シート１を樹脂成形品４に密着させて、樹脂成形品用補強シート１が補強された樹脂成形品４の補強構造が形成される。
そして、樹脂成形品４の補強構造および補強方法では、上記した比較的低い温度で加熱することにより、補強層２によって、拘束層３と樹脂成形品４とを強固に密着させることができる。それと同時に、樹脂成形品用補強シート１の剛性を向上させることができる。そのため、かかる樹脂成形品用補強シート１によって樹脂成形品４を確実に補強することができる。
【００５２】
とりわけ、樹脂成形品４における補強したい部分のみに、樹脂成形品用補強シート１を貼着して、加熱することにより、その部分のみを簡単に補強することができる。そのため、製造コストの増大を防止することができる。
また、樹脂成形品用補強シート１は、拘束層３および補強層２を備える簡易な構成であるので、薄型化および軽量化を図りながら、樹脂成形品４を補強することができる。
【００５３】
なお、上記した説明では、補強層２を粘着剤組成物からなる１枚のシートのみから形成したが、例えば、図１の破線で示すように、補強層２の厚み方向途中に、不織布５を介在させることもできる。
不織布５は、上記した合成樹脂不織布と同様のものが挙げられる。不織布５の厚みは、例えば、０．０１〜０．３ｍｍである。
【００５４】
このような樹脂成形品用補強シート１を製造するには、例えば、直接形成法では、拘束層３の表面に、第１補強層を積層し、また、第１補強層の表面（拘束層３が積層されている裏面に対して反対側の表面）に不織布５を積層し、その後、不織布５の表面（第１補強層が積層されている裏面に対して反対側の表面）に第２補強層を積層する。
転写法では、不織布５を、第１補強層および第２補強層によって、不織布５の表面側および裏面側の両側から挟み込む。詳しくは、まず、２枚の離型フィルム６の表面に、第１補強層および第２補強層をそれぞれ形成し、次いで、第１補強層を不織布５の裏面に転写し、また、第２補強層を不織布５の表面に転写する。
【００５５】
不織布５を介在させることにより、補強層２を、補強したい樹脂成形品４の強度に応じて、厚い厚みで容易に形成することができる。
【実施例】
【００５６】
以下に、実施例および比較例を挙げて本発明をさらに詳しく説明するが、本発明は、何ら実施例および比較例に限定されない。
実施例１
表１に示す配合処方において、各成分を重量部基準で、トルエン中に配合して、均一に溶解および分散させることにより、粘着剤組成物のトルエン液を調製した。
【００５７】
次いで、調製したトルエン液を、ＰＥＴフィルムの表面に塗布した後、１００℃で乾燥することにより、厚み０．１０ｍｍの補強層を形成した。
その後、補強層を、厚み０．１８ｍｍ、大きさ２５ｍｍ×１５０ｍｍのエポキシ樹脂が含浸処理された樹脂含浸ガラスクロス（拘束層）の表面に転写することにより、樹脂成形品用補強シートを作製した（図１（ａ）参照）。
【００５８】
樹脂成形品用補強シートの厚みは０．１８ｍｍであった。
実施例２
表１に示す配合処方において、実施例１と同様にして、粘着剤組成物のトルエン液を調製した。
次いで、調製したトルエン液を、２枚のＰＥＴフィルムの表面にそれぞれ塗布した後、１００℃で乾燥することにより、厚み０．０３５ｍｍの補強層（厚み０．０３５ｍｍの第１補強層および厚み０．０３５ｍｍの第２補強層）を形成した。
【００５９】
次いで、第１補強層を、厚み０．０３３ｍｍ、大きさ２５ｍｍ×１５０ｍｍのＰＥＴ製の不織布の裏面に転写し、また、第２補強層をＰＥＴ製の不織布の表面に転写して、不織布を第１補強層および第２補強層によって挟み込むことにより、不織布が介在された補強層を形成した（図１（ａ）の破線参照）。
その後、１枚のＰＥＴフィルム（第２補強層が積層されたＰＥＴフィルム）を剥がし、ＰＥＴフィルムが剥がされた補強層（第２補強層）を、厚み０．１８ｍｍ、大きさ２５ｍｍ×１５０ｍｍのエポキシ樹脂が含浸処理された樹脂含浸ガラスクロスの表面に転写することにより、樹脂成形品用補強シートを作製した（図１（ａ）参照）。
【００６０】
樹脂成形品用補強シートの厚みは０．１８ｍｍであった。
実施例３
拘束層として、樹脂含浸ガラスクロスに代えて、厚み０．２５ｍｍ、大きさ２５ｍｍ×１５０ｍｍのＰＥＴフィルムを用いた以外は、実施例２と同様に処理して、樹脂成形品用補強シートを作製した。
【００６１】
樹脂成形品用補強シートの厚みは０．２５ｍｍであった。
実施例４
表１に示す配合処方において、実施例１と同様に処方し、さらに、拘束層として、樹脂含浸ガラスクロスに代えて、厚み０．２５ｍｍ、大きさ２５ｍｍ×１５０ｍｍのＰＥＴフィルムを用いた以外は、実施例１と同様に処理して、樹脂成形品用補強シートを作製した。
【００６２】
樹脂成形品用補強シートの厚みは０．３５ｍｍであり、補強層の厚みは、０．１０ｍｍであった。
実施例５および６
表１に示す配合処方において、各成分を重量部基準で配合し、これをミキシングロールで混練することにより、粘着剤組成物を混練物として調製した。
【００６３】
調製した粘着剤組成物を、厚み０．１８ｍｍの、大きさ２５ｍｍ×１５０ｍｍのエポキシ樹脂が含浸処理された樹脂含浸ガラスクロス（拘束層）と離型フィルムとで挟み、その状態で、プレス成形機により圧延することにより、樹脂成形品用補強シートを作製した。
樹脂成形品用補強シートの厚みは０．７８ｍｍであり、補強層の厚みは０．６０ｍｍであった。
【００６４】
比較例１
アクリル酸ブチル１００重量部、アクリル酸３重量部およびアクリル酸２−ヒドロキシエチル０．１重量部からなるモノマー成分を重合させることにより得られたアクリル系ポリマー１００重量部に対して、スミライトレジンＰＲ−１２６０３（テルペン変性フェノール樹脂、粘着付与剤、融点：１３０℃、住友ベークライト社製）４０重量部を配合して、均一に混合して、続いて、アクリル系ポリマー１００重量部に対して、コロネートＬ（イソシアネート系架橋剤、日本ポリウレタン工業社製）のトルエン溶液１２０重量部（固形分換算）を配合して、均一に混合することによりアクリル系粘着剤組成物の溶液を調製した。
【００６５】
次いで、調製したアクリル系粘着剤組成物の溶液を、ＰＥＴフィルム（離型フィルム）の表面に塗布し、その後、１００℃で乾燥させることにより、ＰＥＴフィルムの表面に、厚み０．１２ｍｍの補強層を形成した。
次いで、補強層を、厚み０．１８ｍｍ、大きさ２５ｍｍ×１５０ｍｍのエポキシ樹脂が含浸処理された樹脂含浸ガラスクロスの表面に積層することにより、樹脂成形品用補強シートを作製した。
【００６６】
樹脂成形品用補強シートの厚みは、０．３０ｍｍであった。
比較例２
ビスフェノールＡ型エポキシ樹脂（♯８３４、ジャパンエポキシレジン社製）１００重量部に対して、ジシアンジアミド（発泡剤）５重量部およびイミダゾール化合物（２ＭＡＯＫ、硬化剤、四国化成社製）２重量部、タルク１００重量部、オルガナイト（有機ベントナイト、日本有機粘土社製）１０重量部、カーボンブラック（旭♯５０、絶縁性カーボンブラック、旭カーボン社製）０．５重量部を配合し、これをミキシングロールで８０℃で混練することにより、粘着剤組成物の混練物を調製した。
【００６７】
次いで、調製した粘着剤組成物の混練物を、プレス成形することにより、厚み０．３０ｍｍ、大きさ２５ｍｍ×１５０ｍｍの補強層を形成した。
その後、補強層を、厚み０．１８ｍｍ、大きさ２５ｍｍ×１５０ｍｍのエポキシ樹脂が含浸処理された樹脂含浸ガラスクロスの表面に積層することにより、樹脂成形品用補強シートを作製した。
【００６８】
樹脂成形品用補強シートの厚みは、０．４８ｍｍであった。
（評価）
得られた各実施例および各比較例の樹脂成形品用補強シートについて、曲げ強度、貯蔵弾性率および粘着力を次のように評価した。その結果を表１に示す。
１）曲げ強度
各実施例および各比較例の樹脂成形品用補強シートを、厚み２．０ｍｍのポリプロピレン板に貼着し、これらを８０℃で１０分間加熱した後、三点曲げ試験により、１ｍｍ変位時の曲げ強度および最大曲げ強度を、それぞれ測定した。
【００６９】
なお、三点曲げ試験では、樹脂成形品用補強シートを厚み２．０ｍｍのポリプロピレン板に貼着して試験片を得た後、試験片を、万能試験機（ミネベア社製）により、支点間距離を１００ｍｍとし、試験片の中央（長さ方向および幅方向中央）を、直径１０ｍｍの圧子で５０ｍｍ／分の速度でポリプロピレン板側から押圧した。
また、樹脂成形品用補強シートのポリプロピレン板に対する貼着では、補強層とポリプロピレン板とを接触させた。
３）粘着力（常温時粘着力および加熱後粘着力）
各実施例および各比較例において形成した補強層のみを、ＪＩＳ  Ｚ０２３７に準拠して、ポリプロピレン板に対する常温時粘着力および８０℃加熱後における加熱後粘着力をそれぞれ測定した。
【００７０】
なお、常温時粘着力は、常温（２５℃）でポリプロピレン板に貼着した直後の粘着力である。
２）貯蔵弾性率（Ｇ’）
各実施例および各比較例において形成した補強層のみの、２５℃および８０℃における貯蔵弾性率（Ｇ’）を、動的粘弾性測定装置により測定した。
【００７１】
測定条件を以下に示す。
動的粘弾性測定装置：ＡＲＥＳ、レオメトリック・サイエンティフィック社製
使用治具          ：パラレルプレート
サンプル厚さ約１．０ｍｍ
直径７．９ｍｍ
測定条件          ：初期ひずみ０．１％
昇温速度５℃／分
周波数１Ｈｚ
３）粘着力（常温時粘着力および加熱後粘着力）
各実施例および各比較例において形成した補強層のみを、ＪＩＳ  Ｚ０２３７に準拠して、ポリプロピレン板に対する常温時粘着力および８０℃加熱後における加熱後粘着力をそれぞれ測定した。
【００７２】
なお、常温時粘着力は、常温（２５℃）でポリプロピレン板に貼着した直後の粘着力である。
【００７３】
【表１】
2010094975.tif 000003
【００７４】
なお、表１に示す各成分の詳細を以下に示す。
Ｔ４２０：商品名「アサプレンＴ４２０」、スチレン−ブタジエン−スチレン共重合体、スチレン含有量３０％、２５％トルエン溶液粘度（２５℃）１２００ｍＰａ・ｓ、ＭＦＲ（１９０℃、２．１６ｋｇ）：１．１ｇ／１０分、ＭＦＲ（２００℃、５ｋｇ）：６．５ｇ／１０分、旭化成ケミカルズ社製
Ｔ４３２：商品名「アサプレンＴ４３２」、スチレン−ブタジエン−スチレン共重合体、スチレン含有量３０％、２５％トルエン溶液粘度（２５℃）３１００ｍＰａ・ｓ、ＭＦＲ（１９０℃、２．１６ｋｇ）：０ｇ／１０分、ＭＦＲ（２００℃、５ｋｇ）：１ｇ／１０分未満、旭化成ケミカルズ社製
Ａ：商品名「タフプレンＡ」、スチレン−ブタジエン−スチレン共重合体、スチレン含有量４０％、２５％トルエン溶液粘度（２５℃）６５０ｍＰａ・ｓ、ＭＦＲ（１９０℃、２．１６ｋｇ）：２．６ｇ／１０分、ＭＦＲ（２００℃、５ｋｇ）：１３ｇ／１０分、旭化成ケミカルズ製
ショウプレンＡＦ：商品名、クロロプレン重合体、ムーニー粘度：５０（ＭＬ１＋４、ａｔ１００℃）、昭和電工社製
アルコンＭ−１１５：商品名、軟化点（環球法）１１５℃、荒川化学工業社製
スミライトレジン：商品名「スミライトレジンＰＲ−１２６０３」、融点：１３０℃、住友ベークライト社製
ペトロタック９０ＨＭ：商品名、軟化点８８℃、東ソー社製
キョーワマグ１５０：商品名、平均粒径５．６μｍ、協和化学工業社製
オルガナイト：商品名、日本有機粘土社製
旭♯５０：商品名、絶縁性カーボンブラック、旭カーボン社製
ノクラックＭＢ：商品名、２-メルカプトベンズイミダゾール、大内新興化学工業社製
【符号の説明】
【００７５】
１    樹脂成形品用補強シート
２    補強層
３    拘束層
４    樹脂成形品
【図１】
2010094975.tif 000004